( 1 ) 상기 한 바 와 같 은 화학 성분 조성 을 갖 는 강편 을 950 ℃ 이상 , 1250 ℃ 이 하로 가열 하 고 , ( 가열 온도 내지 Ar 3 변태점 ) 의 온도 범위 에서 압연 을 종료 하 고 , 10 ℃/ 초 이상 의 냉각 속도 로 1 회 째 의 가속 냉각 을 행하 여 조직 을 오스테나이트 ( γ ) 분 률 을 90 면적 % 이상 으로 유지 한 채 로 , γ 를 600 내지 700 ℃ 에서 과냉 상태 로 한 후 , 당해 온도 영역 에서 30 내지 100 초 유지 하 고 ( 0 . 5 ℃/ 초 이하 의 냉각 속도 로 방 냉할 수 도 있 음 ) , 그 후 400 ℃ 이하 까지 5 ℃/ 초 이상 의 냉각 속도 로 2 회 째 의 가속 냉각 을 실시 한다 . 이 방법 에서 각 조건 의 범위 설정 이유 는 다음 과 같 다 .